СПОСОБ ПОДГОТОВКИ ПОД ПАЙКУ ПОВЕРХНОСТИ ДЕТАЛИ ИЗ ВЫСОКОПРОЧНОЙ СТАЛИ, ЛЕГИРОВАННОЙ ВАНАДИЕМ, МОЛИБДЕНОМ И ВОЛЬФРАМОМ
METHOD OF PREPARING FOR BRAZING SURFACE OF OBJECT MADE FROM HIGH-STRENGTH STEEL, DOPED WITH VANADIUM, MOLYBDENUM AND TUNGSTEN

Изобретение относится к способу подготовки под пайку поверхности детали из высокопрочной стали, содержащей в качестве легирующих элементов ванадий, молибден и вольфрам, и может быть использовано в различных отраслях машиностроения, в частности в авиационной и космической технике.
Недостатком известных способов подготовки поверхности под пайку является неполное удаление окалины, что влияет на качество пайки и может привести к водородной хрупкости и разрушению стали.
Технической задачей данной разработки является получение надежного качественного паяемого соединения благодаря подготовке поверхности под пайку с применением температурной обработки деталей с учетом состава легирующих элементов, входящих в состав стали, и характера образования окислов с наименьшим изменением толщины детали.
Данная задача решается с помощью способа подготовки под пайку поверхности детали из высокопрочной стали, легированной ванадием, молибденом и вольфрамом, при котором деталь нагревают при температуре от 900°С до 1000°С в течение от 3 до 8 мин, проводят последующее разрыхление поверхности в щелочной среде в течение от 1 до 2 часов и осуществляют травление в водородосодержащей среде в течение от 1 до 2 часов.
Способ подготовки поверхности детали под пайку осуществляется следующим образом. Для обеспечения формообразования и подготовки поверхности под пайку деталь толщиной 0,8 мм проходит следующие операции: нагрев при штамповке и термофиксация в интервале температур 600-850°С. При этом образуется достаточно плотная пленка окислов на поверхности. На поверхности наблюдается не удаленная травлением плотная темно-серая окисная пленка. Дальнейшее увеличение времени травления до 3 часов не привело к улучшению состояния образцов. На поверхности деталей наблюдается снова не удаленная окисная пленка с отдельными местами растравливания металла. Поверхность стали имеет темно-серый цвет, толщина листовой детали уменьшается до 0,68 мм и требуется дополнительная гидропескоструйная обработка.
При нагреве деталей при 900, 950°С в течение от 3 до 8 минут, разрыхление в течение 2 часов и травление в течение 1 часа позволяет получить поверхность от серого до серого с незначительным потемнением. Окисная пленка удаляется неполностью. Толщина уменьшается до 0,77 мм. Увеличение времени травления до 2-3 часов не улучшает внешний вид поверхности: цвет серый, с местами растравливания и с уменьшением толщины до 0,67 мм.
3
При нагреве деталей в пределах 900-1000°С образующаяся окисная пленка обладает пористостью и рыхлотой, что обеспечивает наиболее полное удаление окалины, чем образующаяся при 600-850°С. Это объясняется проявлением специфических свойств окислов легирующих элементов (ванадия, молибдена, вольфрама) при температуре выше 900°С. Легкоплавкая пятиокись ванадия растворяет окислы других металлов и препятствует образованию плотных защитных пленок. Летучая окись МоО с температурой плавления 795°С, обладающая высокой упругостью диссоциации паров при высоких температурах, возгоняется под слоем других окислов, ее пары разрыхляют пленку и сами начинают окислять металл. Присадка вольфрама оказывает влияние, аналогичное молибдену, способствуя образованию более рыхлой окалины. В связи с легкоплавкостью окислов легирующих элементов при температуре 1000°С усиливается диффузионный обмен между металлом и воздухом и увеличивается скорость окисления.
При нагреве деталей при 1000°С предварительное разрыхление в течение 2 часов и травление в течение 1 часа позволяют получить матовую поверхность светло-серого цвета, ровную, без окисных пленок и растравливания. Толщина детали уменьшается до 0,77 мм.
Проверка влияния на качество паяного соединения подготовки поверхности проводится на паяных образцах, состоящих из:
1) наружной стенки из стали 07Х16Н5ВМБФ (ВНС16) лист 0,8 мм, прошедшей подготовку поверхности для удаления окалины с предварительной высокотемпературной обработкой, последующей химической обработкой:
- разрыхление в течение 1-2 часов, состав ванны:
Натрий едкий
500-650 г/л
Нитрит натрия
180-250 г/л
- последующее травление в течение 1-2 часов, состав ванн:
Азотная кислота
140-160 г/л
Фтористоводородная кислота
40-60 г/л
и электрополировкой.
2) внутренней стенки из стали 12Х18Н10, с механической обработкой и электрополировкой.
Электрополировка проводится в стационарной ванне электрополирования нержавеющих сталей следующего состава:
Кислота ортофосфорная
950-1050 г/л
Кислота серная
150-300 г/л
Результаты испытания до разрушения паяных образцов в зависимости от условий подготовки поверхности под пайку приведены в таблице №1.
Пример.
Подготовка поверхности стали 07Х16Н5ВМБФ (ВНС16) лист 0,8 мм при изготовлении паяной сборочной единицы проводится по оптимальному режиму высокотемпературной обработки:
Рубашка 07Х16Н5ВМБФ:
±20
Нагрев 1000°С 3 минуты
Удаление окалины
Разрыхление 2 часа
Травление 1 час
Оболочка 08Х18Н10Т:
Механическая обработка
Электрополировка
Пайка проводилась по режиму
+15
Температура пайки 1225°С 15 минут
-2
Вакуум 5·10 мм рт.ст.
Давление в печи 1,6-2,0 ати
После пайки проводятся испытания на прочность согласно требованиям конструкторской документации (КД).
Испытания проводятся в следующем объеме:
Давление 550 кгс/см<sup>2</sup>
30 раз без выдержки
Давление 650 кгс/см<sup>2</sup>
1 раз без выдержки
Давление 700 кгс/см<sup>2</sup>
2 раза с выдержкой по 5 мин
Давление до разрушения
2
2
По требованиям КД заданное давление разрушения не ниже 700 кгс/см. Разрушение произошло при 980 кгс/см.
Такая подготовка поверхности под пайку исключает деформацию тонкостенных деталей, обеспечивает равномерный зазор между соединяемыми деталями при сборке, а также в процессе пайки, обеспечивает высокую прочность получаемого паяного соединения.